【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
基板と、
該基板上に形成された第１の電極と、
該第１の電極上に形成され、少なくとも発光層を有する有機機能層と、
該有機機能層上に形成された第２の電極と、
少なくとも該第１の電極、該第２の電極及び該有機機能層の表面を覆うように配置された接着性封止フィルムからなる封止層を含む、有機電界発光装置において、
接着性封止フィルムは、数平均分子量１万以上のポリイソブチレンと、炭素二重結合含有量が１．６％以上、５０．０％以下である粘着付与樹脂とを含有しているフィルムである、有機電界発光装置（ここで、粘着付与樹脂における炭素二重結合含有量は、粘着付与樹脂を1Ｈ−ＮＭＲ測定した時のすべてのプロトン量に対する、二重結合している炭素に結合したプロトン量の割合であり、以下の式で表される。
粘着付与樹脂における炭素二重結合含有量
＝（粘着付与樹脂に含有される、二重結合している炭素に結合したプロトン量
／粘着付与樹脂に含有されるすべてのプロトン量）×１００
該1Ｈ−ＮＭＲ測定において、粘着付与樹脂に含有されるすべてのプロトン量は０．１〜８．０ｐｐｍに観測されるプロトンのスペクトル面積の総和であり、二重結合している炭素に結合したプロトン量は４．６〜８．０ｐｐｍに観測されるプロトンのスペクトル面積の総和である。）。
【請求項２】
請求項１において、該接着性封止フィルムの数平均分子量が８００以上、１６００以下である有機電界発光装置。
【請求項３】
請求項１または２において、該粘着付与樹脂が、ロジン系樹脂、テルペン系樹脂、脂環式系石油樹脂、および芳香族系石油樹脂よりなる群から選ばれる１種又は２種以上である有機電界発光装置。
【請求項４】
請求項１ないし３のいずれか１項において、該ポリイソブチレンの数平均分子量が１万以上、１００万以下である有機電界発光装置。
【請求項５】
請求項１ないし５のいずれか１項において、
接着性封止フィルムにおける炭素二重結合含有量が１．８％以上、５０．０％以下である有機電界発光装置。
（ここで、接着性封止フィルムにおける炭素二重結合含有量は、接着性封止フィルムを1Ｈ−ＮＭＲ測定した時のすべてのプロトン量に対する、二重結合している炭素に結合したプロトン量の割合であり、以下の式で表される。
接着性封止フィルムにおける炭素二重結合含有量
＝（接着性封止フィルムに含有される、二重結合している炭素に結合したプロトン量
／接着性封止フィルムに含有されるすべてのプロトン量）×１００
該1Ｈ−ＮＭＲ測定において、接着性封止フィルムに含有されるすべてのプロトン量は０．１〜８．０ｐｐｍに観測されるプロトンのスペクトル面積の総和であり、二重結合している炭素に結合したプロトン量は４．６〜８．０ｐｐｍに観測されるプロトンのスペクトル面積の総和である。）
【請求項６】
以下の工程を含む、有機電界発光装置の製造方法。
１）基板、該基板上に形成された第１の電極、該第１の電極上に形成され、少なくとも発光層を有する有機機能層及び該有機機能層上に形成された第２の電極とを含む有機電界発光素子を製造する工程、
２）前記有機電界発光素子の少なくとも第１の電極、第２の電極及び有機機能層の表面を覆うように接着性封止フィルムを配置する工程、
但し、接着性封止フィルムは、数平均分子量１万以上のポリイソブチレンと、炭素二重結合含有量が１．６％以上、５０．０％以下である粘着付与樹脂とを含有している接着性封止フィルムである。（ここで、粘着付与樹脂における炭素二重結合含有量は、粘着付与樹脂を1Ｈ−ＮＭＲ測定した時のすべてのプロトン量に対する、二重結合している炭素に結合したプロトン量の割合であり、以下の式で表される。
粘着付与樹脂における炭素二重結合含有量
＝（粘着付与樹脂に含有される、二重結合している炭素に結合したプロトン量
／粘着付与樹脂に含有されるすべてのプロトン量）×１００
該1Ｈ−ＮＭＲ測定において、粘着付与樹脂に含有されるすべてのプロトン量は０．１〜８．０ｐｐｍに観測されるプロトンのスペクトル面積の総和であり、二重結合している炭素に結合したプロトン量は４．６〜８．０ｐｐｍに観測されるプロトンのスペクトル面積の総和である。）
３）該接着性封止フィルムを70℃以上、150℃以下で熱処理する工程。
【請求項７】
基板、該基板上に形成された第１の電極、該第１の電極上に形成され少なくとも発光層を有する有機機能層、及び該有機機能層上に形成された第２の電極、とを含む有機電界発光素子に、
少なくとも第１の電極、第２の電極及び有機機能層の表面を覆うように接着性封止フィルムを配置し、
該接着性封止フィルムを７０℃以上、１５０℃以下で熱処理することを含む、
有機電界発光素子の封止方法。
［但し、接着性封止フィルムは、数平均分子量１万以上のポリイソブチレンと、炭素二重結合含有量が１．６％以上、５０．０％以下である粘着付与樹脂とを含有している接着性封止フィルムである。（ここで、粘着付与樹脂における炭素二重結合含有量は、粘着付与樹脂を1Ｈ−ＮＭＲ測定した時のすべてのプロトン量に対する、二重結合している炭素に結合したプロトン量の割合であり、以下の式で表される。
粘着付与樹脂における炭素二重結合含有量
＝（粘着付与樹脂に含有される、二重結合している炭素に結合したプロトン量
／粘着付与樹脂に含有されるすべてのプロトン量）×１００
該1Ｈ−ＮＭＲ測定において、粘着付与樹脂に含有されるすべてのプロトン量は０．１〜８．０ｐｐｍに観測されるプロトンのスペクトル面積の総和であり、二重結合している炭素に結合したプロトン量は４．６〜８．０ｐｐｍに観測されるプロトンのスペクトル面積の総和である。）］
【手続補正２】
【補正対象書類名】明細書
【補正対象項目名】０００９
【補正方法】変更
【補正の内容】
【０００９】
すなわち、本発明は以下を要旨とする。
（１）  基板と、
該基板上に形成された第１の電極と、
該第１の電極上に形成され、少なくとも発光層を有する有機機能層と、
該有機機能層上に形成された第２の電極と、
少なくとも該第１の電極、該第２の電極及び該有機機能層の表面を覆うように配置された接着性封止フィルムからなる封止層を含む、有機電界発光装置において、
接着性封止フィルムは、数平均分子量１万以上のポリイソブチレンと、炭素二重結合含有量が１．６％以上、５０．０％以下である粘着付与樹脂とを含有している接着性封止フィルムである、有機電界発光装置
（ここで、粘着付与樹脂における炭素二重結合含有量は、粘着付与樹脂を1Ｈ−ＮＭＲ測定した時のすべてのプロトン量に対する、二重結合している炭素に結合したプロトン量の割合であり、以下の式で表される。
粘着付与樹脂における炭素二重結合含有量
＝（粘着付与樹脂に含有される、二重結合している炭素に結合したプロトン量
／粘着付与樹脂に含有されるすべてのプロトン量）×１００
該1Ｈ−ＮＭＲ測定において、粘着付与樹脂に含有されるすべてのプロトン量は０．１〜８．０ｐｐｍに観測されるプロトンのスペクトル面積の総和であり、二重結合している炭素に結合したプロトン量は４．６〜８．０ｐｐｍに観測されるプロトンのスペクトル面積の総和である。）。
（２）  前記（１）において、該接着性封止フィルムの数平均分子量が８００以上、１６００以下である有機電界発光装置。
（３）  前記（１）または（２）において、該粘着付与樹脂が、ロジン系樹脂、テルペン系樹脂、脂環式系石油樹脂、および芳香族系石油樹脂よりなる群から選ばれる１種又は２種以上である有機電界発光装置。
（４）  前記（１）ないし（３）のいずれかにおいて、該ポリイソブチレンの数平均分子量が１万以上、１００万以下である有機電界発光装置。
（５）  前記（１）ないし（５）のいずれかにおいて、
接着性封止フィルムにおける炭素二重結合含有量が１．８％以上、５０．０％以下である有機電界発光装置。
（ここで、接着性封止フィルムにおける炭素二重結合含有量は、接着性封止フィルムを1Ｈ−ＮＭＲ測定した時のすべてのプロトン量に対する、二重結合している炭素に結合したプロトン量の割合であり、以下の式で表される。
接着性封止フィルムにおける炭素二重結合含有量
＝（接着性封止フィルムに含有される、二重結合している炭素に結合したプロトン量
／接着性封止フィルムに含有されるすべてのプロトン量）×１００
該1Ｈ−ＮＭＲ測定において、接着性封止フィルムに含有されるすべてのプロトン量は０．１〜８．０ｐｐｍに観測されるプロトンのスペクトル面積の総和であり、二重結合している炭素に結合したプロトン量は４．６〜８．０ｐｐｍに観測されるプロトンのスペクトル面積の総和である。）
（６）  以下の工程を含む、有機電界発光装置の製造方法。
１）基板、該基板上に形成された第１の電極、該第１の電極上に形成され、少なくとも発光層を有する有機機能層及び該有機機能層上に形成された第２の電極とを含む有機電界発光素子を製造する工程、
２）前記有機電界発光素子の少なくとも第１の電極、第２の電極及び有機機能層の表面を覆うように接着性封止フィルムを配置する工程、
但し、接着性封止フィルムは、数平均分子量１万以上のポリイソブチレンと、炭素二重結合含有量が１．６％以上、５０．０％以下である粘着付与樹脂とを含有している接着性封止フィルムである。（ここで、粘着付与樹脂における炭素二重結合含有量は、粘着付与樹脂を1Ｈ−ＮＭＲ測定した時のすべてのプロトン量に対する、二重結合している炭素に結合したプロトン量の割合であり、以下の式で表される。
粘着付与樹脂における炭素二重結合含有量
＝（粘着付与樹脂に含有される、二重結合している炭素に結合したプロトン量
／粘着付与樹脂に含有されるすべてのプロトン量）×１００
該1Ｈ−ＮＭＲ測定において、粘着付与樹脂に含有されるすべてのプロトン量は０．１〜８．０ｐｐｍに観測されるプロトンのスペクトル面積の総和であり、二重結合している炭素に結合したプロトン量は４．６〜８．０ｐｐｍに観測されるプロトンのスペクトル面積の総和である。）
３）該接着性封止フィルムを７０℃以上、１５０℃以下で熱処理する工程。
（７）  基板、該基板上に形成された第１の電極、該第１の電極上に形成され少なくとも発光層を有する有機機能層、及び該有機機能層上に形成された第２の電極、とを含む有機電界発光素子に、
少なくとも第１の電極、第２の電極及び有機機能層の表面を覆うように接着性封止フィルムを配置し、
該接着性封止フィルムを７０℃以上、１５０℃以下で熱処理することを含む、
有機電界発光素子の封止方法。
［但し、接着性封止フィルムは、数平均分子量１万以上のポリイソブチレンと、炭素二重結合含有量が１．６％以上、５０．０％以下である粘着付与樹脂とを含有している接着性封止フィルムである。（ここで、粘着付与樹脂における炭素二重結合含有量は、粘着付与樹脂を1Ｈ−ＮＭＲ測定した時のすべてのプロトン量に対する、二重結合している炭素に結合したプロトン量の割合であり、以下の式で表される。
粘着付与樹脂における炭素二重結合含有量
＝（粘着付与樹脂に含有される、二重結合している炭素に結合したプロトン量
／粘着付与樹脂に含有されるすべてのプロトン量）×１００
該1Ｈ−ＮＭＲ測定において、粘着付与樹脂に含有されるすべてのプロトン量は０．１〜８．０ｐｐｍに観測されるプロトンのスペクトル面積の総和であり、二重結合している炭素に結合したプロトン量は４．６〜８．０ｐｐｍに観測されるプロトンのスペクトル面積の総和である。）］